(57)【特許請求の範囲】
【請求項１】
ＰＶＢ又はＥＶＡによって作製されたフィルム又はシートと、 
乾燥剤を含有するフィルム又はシートとを備えたことを特徴とするフィルム又はシートの交互層のスタック又はロール。 
【請求項２】
前記ＰＶＢ又はＥＶＡのフィルム又はシートは、ＰＶＢまたはＥＶＡの第１重合フィルムであり、前記乾燥剤を含有するフィルム又はシートは、乾燥剤を含む第２重合材料を含有することを特徴とする請求項１に記載のスタック又はロール。 
【請求項３】
前記乾燥剤を含有するフィルム又はシートは、第１重合フィルムが貼着するのを防ぐことを特徴とする請求項２に記載のスタック又はロール。 
【請求項４】
前記乾燥剤を含有するフィルム又はシートは、前記第１重合フィルムを挟み込むことを特徴とする請求項２に記載のスタック又はロール。 
【請求項５】
前記乾燥剤を含有するフィルム又はシートは、織られた表面を有し、又は、織られた表面を有する支持体に貼り付けられることを特徴とする請求項２に記載のスタック又はロール。 
【請求項６】
前記乾燥剤を含有するフィルム又はシートは、織られた表面を供給するためにエンボスされることを特徴とする請求項５に記載のスタック又はロール。 
【請求項７】
前記乾燥剤を含有するフィルム又はシートは、１以上の透過性支持層に貼り付けられることを特徴とする請求項５に記載のスタック又はロール。 
【請求項８】
前記乾燥剤を含有するフィルム又はシートは、１以上のメッシュ又は繊維の層に貼り付けられることを特徴とする請求項５に記載のスタック又はロール。 
【請求項９】
前記乾燥剤を含有するフィルム又はシートは、１以上の不織布の層に貼り付けられることを特徴とする請求項５に記載のスタック又はロール。 
【請求項１０】
前記乾燥剤を含有するフィルム又はシートは、１以上のポリエチレン不織布の層に貼り付けられることを特徴とする請求項９に記載のスタック又はロール。 
【請求項１１】
前記第１重合層はサーモクロミックＰＶＢであることを特徴とする請求項２に記載のスタック又はロール。 
【請求項１２】
前記スタック又はロールは、ＰＶＢフィルムにおける水分を低減させるために、前記乾燥剤を含有するフィルム又はシートと協働する外フィルム内に包装され又は包まれることを特徴とする請求項２に記載のスタック又はロール。 
【請求項１３】
ＰＶＢの層又はシートと、ロール状に巻き付けられる乾燥剤含有フィルムとを備えることを特徴とする請求項１に記載のスタック又はロール。 
【請求項１４】
前記乾燥剤含有フィルムは、前記ロールの外表面上に残っていることを特徴とする請求項１３に記載のスタック又はロール。 
【請求項１５】
前記乾燥剤含有フィルムはポリエチレン及び酸化カルシウム粒子を含有することを特徴とする請求項２に記載のスタック又はロール。 
【請求項１６】
前記乾燥剤含有フィルムは、片面又は両面を透湿性低密度ポリエチレンで上塗りされ、酸化カルシウム粒子が分散されたポリエチレンフィルムであることを特徴とする請求項１５に記載のスタック又はロール。 
【請求項１７】
水分量が低減された、ＰＶＢフィルムまたは構成を提供する方法であって、
ＰＶＢフィルムを供給する工程と、
乾燥剤含有フィルムの隣接層間または巻回体間に、ＰＶＢフィルムを配置する工程と
を備えたことを特徴とするＰＶＢフィルムまたは構成を提供する方法。
【発明の詳細な説明】
【技術分野】
【０００１】
本願は、２００９年６月１６日提出の米国暫定的出願第６１／１８７，４４８号に記載された全ての内容の利益を請求する。
【０００２】
本発明は、感湿層の改良に係り、特にポリビニルブチラール（ＰＶＢ）フィルム又はシート製品に関するものであり、さらには、Ｂｙｋｅｒらの特許文献１〜４に記載されたようなサーモクロミックＰＶＢ製品の改良に関するものである。
【背景技術】
【０００３】
ＰＶＢは、時々ポリ（ビニルブチラール−コ−ビニルアルコール−コ−ビニルアセテート）とも示される共重合体である。ＰＶＢは、自動車のフロントガラス用の安全ガラス積層体及び建築用安全ガラスに幅広く用いられている。
【０００４】
ＰＶＢフィルムを含む様々なフィルム及び層は高い吸水特性を有している。これらのフィルム又はシートの製造の際に、製造環境中を低い相対湿度に保持し、耐湿包装においてフィルム又はシートのロールを慎重に包装することは一般的な方法である。
【先行技術文献】
【特許文献】
【０００５】
【特許文献１】米国特許第７，５３８，９３１号
【特許文献２】米国特許出願第２００８／０１０５８５１号
【特許文献３】米国特許第７，５２５，７１７号
【特許文献４】米国特許第７，５４２，９３１号
【特許文献５】米国特許出願第２００８／０１８５３０１号
【特許文献６】米国特許出願第２００８／００１２１７２号
【特許文献７】米国特許出願第２００７／０１６０７８９号
【特許文献８】米国特許出願第２００６／０２６９７０８号
【特許文献９】米国特許出願第２００４／０１３１８０５号
【特許文献１０】米国特許出願第２００３／０２３５６６４号
【発明の概要】
【発明が解決しようとする課題】
【０００６】
Ｂｙｋｅｒらにより開示されたサーモクロミックＰＶＢフィルム又はシートは、吸湿性がより高く、吸湿に対してより敏感であるため、乾燥剤存在下の真空状態においてサーモクロミックＰＶＢフィルム又はシートのロールを保管するのは一般的でない。Ｂｙｋｅｒらにより開示されたＰＶＢフィルム又はシート中の水分は、フィルム中のサーモクロミック機構の性能を低下させ、フィルムの耐久性を低下させる有害な反応を引き起こすため、望ましくない。
【課題を解決するための手段】
【０００７】
本発明によれば、一般にＰＶＢフィルム又はシートを含む感湿層及び上記のサーモクロミックフィルム製品のようなＰＶＢフィルム又はシート製品が組み立てられ又はＭｅｒｉｃａｌの特許文献５〜１０に記載されたフィルム及び／又は層に類似する乾燥剤含有フィルムに並置される。多くの場合、ガラスシート間に積層させてフィルム又はシート中の水分を捕らえる傾向を低減することで、より容易にフィルムを積層することができる程度に、この構成がフィルム中の水分量を低レベルに低減及び／又は保持することを見出した。
【０００８】
本発明の一態様によれば、ＰＶＢフィルムが乾燥剤含有フィルムと共に組み立てられる。本発明の他の態様によれば、ＰＶＢフィルムの積層前に乾燥剤含有フィルムが取り除かれる。さらに本発明の他の態様によれば、Ｂｙｋｅｒらの出願に記載されたサーモクロミックフィルムが乾燥剤含有フィルムと共に組み立てられる。また、さらなる本発明の他の態様によれば、その積層前にサーモクロミックフィルムから乾燥剤含有フィルムが取り除かれる。
【０００９】
本発明の他の態様によれば、乾燥剤含有フィルムをサーモクロミックフィルムに挟み込むことにより上記のサーモクロミックフィルムが供給され、ガラスパネルに又はＢｙｋｅｒらの上記出願に記載されているようなガラスシート間にサーモクロミックフィルムを積層する前に乾燥剤含有フィルムが取り除かれる。
【００１０】
本発明の他の態様によれば、本発明は、感湿フィルム又はシート及び乾燥剤充填吸水フィルム又はシートの交互層のスタック又はロールである。
【００１１】
本発明の他の態様によれば、本発明は、吸水乾燥剤を含む又は備える第１重合材料及び第２重合材料の交互層のスタック又はロールである。
【００１２】
本発明の他の態様によれば、本発明は、乾燥剤を含む又は備える第１重合材料及び第２重合材料の交互層のスタック又はロールである。
【００１３】
本発明の他の態様においては、乾燥剤含有フィルムは、酸化カルシウム粒子が分散されたポリエチレンフィルムであり、特に上記のＭｅｒｉｃａｌの出願に記載された量及び様式で酸化カルシウム粒子が分散されたポリエチレンフィルムである。一実施形態においては、酸化カルシウム粒子が分散されたポリエチレンフィルムは、乾燥剤を含有しない透湿低密度ポリエチレンで片面又は両面を上塗りされる。この挟み込みフィルムの２層又は３層構成は、乾燥剤とＰＶＢフィルム又はシートを含む感湿層との間の接触を最小化又は防止しつつ、乾燥剤含有層により水分を吸収する。
【００１４】
一実施形態においては、サーモクロミックフィルムは、乾燥剤含有フィルムと並置され、ロール状に巻かれ、保管され、出荷され、その後、解かれ、乾燥剤含有フィルムから離され、Ｂｙｋｅｒらの公報に記載されているように、エンドユーザーにより使用される。
【００１５】
他の一実施形態においては、複数のサーモクロミックフィルムが複数の乾燥剤含有フィルムに挟み込まれる。エンドユーザーは、乾燥剤含有フィルムを取り除いた後、例えばエンドユーザーの用途に適したガラスシート間に積層することによりサーモクロミックフィルムを使用する。
【００１６】
本発明は特にＰＶＢフィルムに適しているが、この開示は、吸水特性及び水分の存在に敏感な点に関してＰＶＢフィルムに類似した他のフィルムに適用することも可能である。挟み込みロール内の第１層を形成する他の感湿フィルム又はシートとしては、織物、様々なタイプの紙、エチレンビニルアセテート、ナイロン及びポリエチレンテレフタレートが含まれる。これらの中でも特に、水分を広げる傾向を有するポリエチレンテレフタレートが好ましい。体積的に安定なポリエチレンテレフタレートは、型抜き及び回路基板作製にとって非常に重要である。
【００１７】
挟み込み用の乾燥剤充填第２層に用いられるポリエチレン以外の層及びポリマーとしては、ポリプロピレン、ナイロン、ポリエチレンテレフタレート、ＰＶＢ及びエチレンビニルアセテートが挙げられる。乾燥層に充填し得る酸化カルシウム以外の乾燥材料としては、酸化マグネシウム、硫酸カルシウム、硫酸マグネシウム、シリカ、アルミナ及びモレキュラーシーブスが挙げられる。
【発明を実施するための最良の形態】
【００１８】
以下の検討は概念を説明するために行われたものである。
工程
１枚はブルータイプと呼ばれ、もう１枚はオレンジタイプと呼ばれる２枚のサーモクロミックＰＶＢフィルムをそれぞれ２つに切断した。各タイプのフィルム片を真空乾燥器内に保持してドライフィルムとし、各タイプの他のフィルム片を高い相対湿度に曝してウエットフィルムとした。オレンジフィルム及びブルーフィルムの両方のドライフィルムを５つに切断した。オレンジフィルム及びブルーフィルムの両方のウエットフィルムを４つに切断した。
【００１９】
オレンジフィルム及びブルーフィルムの両方のドライフィルム
Ａ．切片Ａを相対湿度の高い環境下に曝し、２４時間ごとに湿度の検査を行った。
Ｂ．切片Ｂを真空乾燥機内に保持し、２４時間ごとに湿度の検査を行った。
Ｃ．切片Ｃを２４時間と記された乾燥ポーチ内に載置し、２４時間ごとに湿度の検査を行った。
Ｄ．切片Ｄを４８時間と記された乾燥ポーチ内に載置し、ポーチを密閉してから４８時間後に湿度の検査を行った。ポーチを再び密閉し、開始から４８時間の後２４時間ごとにフィルムに対して湿度の検査を行った。
Ｅ．切片Ｅを７２時間と記された乾燥ポーチ内に載置し、ポーチを密閉してから７２時間後に湿度の検査を行った。ポーチを再び密閉し、開始から７２時間の後２４時間ごとにフィルムに対して湿度の検査を行った。
【００２０】
オレンジフィルム及びブルーフィルムの両方のウエットフィルム
Ｆ．切片Ｆを相対湿度の高い環境下に曝し、２４時間ごとに湿度の検査を行った。
Ｇ．切片Ｇを２４時間と記された乾燥ポーチ内に載置し、２４時間ごとに湿度の検査を行った。
Ｈ．切片Ｈを４８時間と記された乾燥ポーチ内に載置し、ポーチを密閉してから４８時間後に湿度の検査を行った。ポーチを再び密閉し、開始から４８時間の後２４時間ごとにフィルムに対して湿度の検査を行った。
Ｉ．切片Ｉを７２時間と記された乾燥ポーチ内に載置し、ポーチを密閉してから７２時間後に湿度の検査を行った。ポーチを再び密閉し、開始から７２時間の後２４時間ごとにフィルムに対して湿度の検査を行った。
【００２１】
ＰＶＢフィルム内の低湿度を測定するために、Ｋａｒｌ  Ｆｉｓｃｈｅｒ滴定装置を用いた。Ｋａｒｌ  Ｆｉｓｃｈｅｒ装置内のフィルム試料を加熱し、フィルム内の水分、すなわち水分を乾燥窒素ガス流により溶液内に移動させる。溶液としては、メタノール、イミダゾール、二酸化硫黄、ヨウ素イオンが挙げられる。静電式Ｋａｒｌ  Ｆｉｓｃｈｅｒ滴定において、アノードで電解的にヨウ素が発生する。次いで、酸化／還元反応が生じる。次式に示されたように、二酸化硫黄がヨウ素及び試料内の水と反応する。
Ｉ２＋ＳＯ２＋Ｈ２Ｏ→２ＨＩ＋ＳＯ３            （１）
【００２２】
ヨウ素を電気的に生成するのに必要な量と試料中の水分量との間の直接的な関係を許容する１対１のモル比でヨウ素が水と反応する。
【００２３】
乾燥剤含有ポーチは６層から構成される。アルミニウム箔層を含む最初からの４層は、ポーチの水分量を保持するよう設計されている。残りの層は、乾燥材料として酸化カルシウムを含有する剥離性乾燥剤フィルムを伴うセパレータ層である。酸化カルシウムは、式（２）に示されるように、バッグ内の大気中の水分と反応し、相対湿度を低減する。
ＣａＯ＋Ｈ２Ｏ→Ｃａ（ＯＨ）２            （２）
【００２４】
方法
全てのＫａｒｌ  Ｆｉｓｃｈｅｒ滴定に基づく水分測定は、気化器ＶＡ−０６とともに三菱水分計ＣＡ−０６を用いて行われた。乾燥器は１４０℃に設定され、各試料測定の前に、２分間のパージ、２分間の加熱及び２分間の冷却を行った。フィルム試験の前後に水分計を校正するために、乾燥器温度１５０℃で３０００μＬのキャピラリー管を用い、誤差５％内とした。小さい試料は各フィルム片から切断した。試料の重量は０．２〜０．２５ｇであった。
【００２５】
ローラーを備え、約１６０℃に設定された熱シーラーによって、乾燥ポーチを密閉した。次いで、フィルムを測定するためにポーチを切り開き、約５分開放して放置した。
【００２６】
結果及び考察
ポーチの分析においては、同色フィルムの対照を比較することが最良である。ブルーフィルムの全てのデータは表１に、オレンジフィルムの全データは表２に示した。
【００２７】
表１は、Ｋａｒｌ  Ｆｉｓｃｈｅｒ滴定データを用いたブルーフィルムにおける水分パーセンテージである。試料が保存される室内相対湿度（ＲＨ）及び室外ＲＨは、水分測定される日に測定されたものである。
【００２８】
【表１】
0005667178.tif 000002
【００２９】
表２は、Ｋａｒｌ  Ｆｉｓｃｈｅｒ滴定データを用いたオレンジフィルムにおける水分パーセンテージである。試料が保存される室内相対湿度（ＲＨ）及び室外ＲＨは、水分測定される日に測定されたものである。
【００３０】
【表２】
0005667178.tif 000003
【００３１】
ウエットブルーフィルムは、水分量１．８％から開始し、開放大気中で約２．０％に上昇した。２４時間乾燥剤ポーチ内に配置されたブルーフィルムの水分量は約０．３％減少した。これは、試験のためにポーチが開放され、再び密閉された際でさえも減少し続けた。４８時間ポーチにおけるウエットブルーフィルムは、ポーチの開放がポーチを壊すことなくフィルムからの水分の除去能に影響を及ぼすことを示唆する２４時間ポーチにおける１．３１％と比較すると、水分量が１．０１％まで低減した。７２時間ポーチにおけるウエットブルーフィルムは、フィルムの水分量を０．４１％まで低減することにより９６時間後に最高となるが、全てのポーチは、表１に示されるように、９６時間後に水分量を０．８％未満にまで低減した。
【００３２】
ドライブルーフィルムは水分量０．３３％から開始し、真空乾燥器が実験中にフィルムを０．１２％までさらに乾燥した。表１に示されているように、ブルーフィルムの水分量がぶれる。これは、相対湿度の変動及び乾燥剤の低減能に起因している。
【００３３】
これに対し、ウエットブルーよりも低い水分量で開始したポーチにおけるウエットオレンジフィルムは、ブルーよりもさらに乾燥させた。ウエットオレンジフィルムは、水分量１．３７％から開始し、９６時間後、７２時間ポーチのフィルムを一日当たり約０．３０％の乾燥速度で０．２１％まで乾燥させた。ポーチの乾燥能は、表２に示されるように、ほぼ直線関係を示している。ブルーフィルムほど劇的ではないが、ポーチの開放がフィルムの乾燥能に影響を与えることは明かである。
【００３４】
ドライオレンジフィルムもポーチによりさらに乾燥した。０．１９％で開始したドライオレンジフィルムは、真空乾燥器内で０．１４％まで、３つのポーチ全てにおいて平均０．１８％まで乾燥した。これらの値もブルーフィルムと同様に変化した。
【００３５】
他の実験においては、吸水フィルムは、低密度ポリエチレン（ＬＤＰＥ）層、ＣａＯ充填高密度ポリエチレン（ＨＤＰＥ）層及びＬＤＰＥ層から構成される。この材料と可塑剤としてトリ（エチレングリコール）ビス（２−エチルヘキサノエート）２７重量％を含有するＰＶＢ層とにより挟み込みロールを調製した。乾燥剤充填フィルムの余分なラップは挟み込みロールの外表面に巻き付けた。このロールは、通常の店舗環境において包装及び保護されずに室内で保管された。保管中の多くの場合、ロールは巻き付けられておらず、ＰＶＢ層の試料は、表３に示されたロール内の位置から離間され、水分量を分析した。次いで、フィルムは、挟み込み形状に再び巻き付けられ、さらに保存された。乾燥挟み込み体はＰＶＢ層を互いに貼着し続け、これにより、ロールをブロックし続けた。水分試験の結果を表３に示した。乾燥挟み込み層は、挟み込みロールが開放店舗環境において包装されずに保管された場合でさえ、水分を除去し、ＰＶＢの水分量についての貯蔵安定性を延ばすことができる。
【００３６】
表３は、乾燥層及び可塑化ＰＶＢ層の交互層を備えた挟み込みロールに対するＫａｒｌ  Ｆｉｓｃｈｅｒ滴定により測定されたＰＶＢフィルム内の水分の重量％である。
【００３７】
【表３】
0005667178.tif 000004
【００３８】
サーモクロミックＰＶＢのロールに対して同様な実験を行った。これらの実施においては、サーモクロミックＰＶＢにおける水分量は、乾燥挟み込み層を保存することにより低減される。乾燥ＣａＯ充填挟み込み層の市販例は、ノースカロライナ州のＡｌｃａｎ  Ｐａｃｋａｇｉｎｇ  ｏｆ  Ｍａｒｓｈａｌｌ社から市販されたＤＭ−８９７７及びＤＺ−３４５８である。乾燥挟み込み体の好適な厚さは０．００１インチ〜０．０１インチである。一実施形態においては、任意の支持前のＬＤＰＥ−ＣａＯ充填ＨＤＰＥ−ＬＤＰＥの３層の厚さは０．００２５インチである。これらのＡｌｃａｎ社の共成形酸化カルシウム充填ポリエチレン３層を、ゴム製ニップロールと、深さ０．０１２インチ〜０．０１３インチのメス型エンボスパターンを有するスチール製エンボスルールとの間の通路によりエンボスした。エンボスは９５℃のエンボスロール温度、リニアインチ当たり１５０ポンドのニップ圧力、１分当たり３フィートのラインスピードで行った。
【００３９】
一実施形態においては、感湿サーモクロミックＰＶＢ及び乾燥挟み込み体によりロールを形成した後、金属箔が裏張りされたバッグ内に挟み込みロールを配置し、バッグを密閉することにより、ＰＶＢ内への水分侵入の付加的保護が提供される。また、他の実施形態においては、外フィルムと共にロールを巻き付けることによりロールが保護される。外フィルムは、水分がロールの残りに達することを献身的に防ぐ乾燥挟み込み体の約１〜２０の外ラップである。ロールの一部が除去され、ＰＶＢが積層に用いられる場合でさえ、低水分量が維持され、再包装によりロールの残りの貯蔵安定性が延ばされ、その後、残った乾燥挟み込み体とともに保存される。ＰＶＢにおけるサーモクロミック性能は、乾燥挟み込み体による水分の除去によって向上された。キセノンアークライト曝露室内において改善された耐久性によって予測された寿命も向上された。乾燥挟み込み体はサーモクロミックＰＶＢ層が互いに貼着するのを維持し、これにより、ロールをブロックし続けた。
【００４０】
積層安全ガラスシートを作製する２枚のガラス間における中間層としてＰＶＢが用いられた場合、ＰＶＢは粗く織られた外表面を有することが好ましい。この表面は、ガラスシートにフィルムを貼着する加熱ピンチローラーを通してスタックが押圧され、後のオートクレーブ工程において端部の密閉が行われる際に、ガラス／ＰＶＢ／ガラス３層スタックから空気を排出できるように十分粗く織られるべきである。ＰＶＢ上の織られた外表面は、表面メルトフラクチャーにより或いは片面又は両面のＰＶＢ層をエンボスすることにより形成される。織られた外表面を有するＰＶＢが平滑面を有する乾燥層で挟み込まれると、ＰＶＢの表面織物は挟み込みロール上に載置されつつ消失されることが見出された。しかしながら、乾燥層が織られた場合にも、ＰＶＢ表面織物上において最小のマイナスの影響を有するＰＶＢ用の挟み込み層として用いられることも見出された。一実施形態においては、ゴム製ニップロールとスチール製エンボスロールとの間で乾燥層を分離的にエンボスすることにより適切な織物が乾燥層上に供給される。好適な条件は、９５℃のエンボスロール温度、リニアインチ当たり１５０ポンドのニップ圧力及び１分当たり３フィートのラインスピードである。
【００４１】
一実施形態においては、乾燥層は、ＬＤＰＥの共成形層、ＣａＯ充填ＨＤＰＥ層及びＬＤＰＥ層から構成される。この３層は、単一フィルムの外観を有している。一例においては、この乾燥剤充填フィルムと可塑剤としてトリ（エチレングリコール）ビス（２−エチルヘキサノエート）２７重量％を含有したＰＶＢフィルムとにより挟み込み体を調製した。数週間後に乾燥層と可塑化ＰＶＢ層との交互層を備えたロールをほどくと、乾燥層にシワが寄って虫に食われた材木のような外観の層となることが見出された。乾燥層のシワはＰＶＢ層に転写され、ＰＶＢをガラス片への積層に用いるのが困難となる。シワは、このＰＶＢ中間層を有する２枚のガラスの積層体に光学的歪み、空隙領域及び／又は気泡を生じさせる。しかしながら、これと同様な乾燥層が不織繊維又はメッシュのような透過性支持体に貼り付けられ、乾燥層と可塑化ＰＶＢ層とからなる交互層のロールを形成するためにＰＶＢで挟み込むと、シワの問題が除去又は著しく低減される。このようなロールが１ヶ月保管され、ほどかれる場合にも、ＰＶＢ層には本質的なシワ及び座屈が生じることがなく、中間層としてＰＶＢ層を２枚のガラスシートで積層するのにＰＶＢ層が用いられる。これらの積層体には、光学的歪み、空隙領域及び気泡は生じなかった。
【００４２】
不織布の一例としては、Ａｔｌａｎｔａ  Ｎｉｓｓｅｋｉ  ＣＬＡＦ社の商品名ＣＬＡＦ（登録商標）として市販されているポリエチレン不織布が挙げられる。不織布の一層又は１以上の層は、乾燥挟み込み層用の支持体として用いられる。不織布は、シワの最小化のための乾燥挟み込み体用支持体を提供するだけでなく、乾燥フィルムを挟み込むＰＶＢから織物の損失を最小化する乾燥挟み込み体上の表面織物を提供する。不織布は、フィルムが互いに貼着することを防ぐことにも有用である。
【００４３】
要約すると、本発明の一実施形態は、ＰＶＢ層と乾燥剤含有フィルム層を備えたフィルム構成である。
【００４４】
本発明の他の態様は、感湿フィルム又はシート及び乾燥剤充填吸水フィルム又はシートの交互層のスタック又はロールである。
【００４５】
本発明の他の態様は、吸湿乾燥剤を含む第１重合材料及び第２重合材料の交互層のスタック又はロールである。
【００４６】
本発明の他の態様は、乾燥剤を含む第１重合材料及び第２重合材料の交互層のスタック又はロールである。
【００４７】
他の態様は、水分量低減を発揮するＰＶＢフィルムを提供する乾燥剤含有フィルムと協同する外層内に包装又は巻き付けられた前記構成である。
【００４８】
他の態様においては、ＰＶＢの層又はシートを備え、乾燥剤含有フィルムの層がロール状に巻き付けられる。
【００４９】
他の態様においては、乾燥剤含有フィルムは、ＰＶＢをロール状に巻き付ける前に織り込まれ、挟み込まれるＰＶＢ上に織物を保存するのに有用である。
【００５０】
他の態様においては、乾燥剤含有フィルムは、ＰＶＢフィルムをロール状に巻き付ける前に不織メッシュにより支持され、保存中にフィルム内におけるしわ形成を最小化する。
【００５１】
さらなる態様においては、フィルム構成の層は、ロール状に巻き付けられた際に、乾燥剤含有フィルムの１以上のラップがロールの外表上に残るように配置される。
【００５２】
本発明のさらなる態様においては、ＰＶＢフィルムを供給する工程と、隣接層間にＰＶＢフィルムを配置する工程と、乾燥剤含有フィルムを巻き付ける工程とを備え、水分を低減するＰＶＢフィルム又は構成を供給する方法を提供する。
【００５３】
本発明のさらなる態様は、Ｂｙｋｅｒらの公報に記載されたいずれかの構成を備え、隣接フィルム間に配置され又は乾燥剤含有フィルムに巻き付けられたサーモクロミック製品である。
【００５４】
本発明の特別な態様においては、乾燥剤含有フィルムは、Ｍｅｒｉｃａｌの公報に記載されたいずれかの材料である重合体及び乾燥剤を含有するフィルムである。
【００５５】
本発明のさらに特別な態様においては、乾燥剤含有フィルムは、ポリエチレン及び酸化カルシウム粒子を含む。
【００５６】
本発明のさらに特別な態様においては、乾燥剤含有フィルムは、片面又は両面が透湿性低密度ポリエチレンで覆われ、酸化カルシウム粒子を分散させたポリエチレンフィルムである。
【００５７】
本発明は詳細に及び具体的な実施形態を参照して記載されているが、請求項の意図及び趣旨を逸脱することのない範囲での様々な変更及び改良が可能であることは明かである。
【００５８】
本発明は詳細に及び具体的な実施形態を参照して記載されているが、請求項の意図及び趣旨を逸脱することのない範囲での様々な変更及び改良が可能であることは明かである。